(57)【要約】【課題】本発明の目的は、環境や生体に対する安全性の高い抗菌性材料およびこれを用いた抗菌性シート、フィルタ、マスクを提供することである。【解決手段】カプセル内にクマザサ抽出成分および吸水性ポリマーを含んでなるマイクロカプセル。吸水性ポリマーが、２５℃で自重の１重量倍から１，０００重量倍の水を給水するものである上記マイクロカプセル。上記マイクロカプセルを含んでなる抗菌性材料、抗菌性シート、フィルタ、マスク。【特許請求の範囲】
【請求項１】
カプセル内にクマザサ抽出成分および吸水性ポリマーを含んでなるマイクロカプセル。
【請求項２】
吸水性ポリマーが、２５℃で自重の１重量倍から１，０００重量倍の水を吸水するものである請求項１記載のマイクロカプセル。
【請求項３】
請求項１または２記載のマイクロカプセルを含んでなる抗菌性及び抗ウイルス性材料。
【請求項４】
請求項１または２記載のマイクロカプセルを含んでなる抗菌性及び抗ウイルス性シート。
【請求項５】
フィルタである請求項４の抗菌性及び抗ウイルス性シート。
【請求項６】
マスクである請求項４記載の抗菌性及び抗ウイルス性シート。
【発明の詳細な説明】
【０００１】
【発明が属する技術分野】
本発明は、新規な抗菌性及び抗ウイルス性材料およびその用途である抗菌性及び抗ウイルス性シートに関する。なお、本発明では、細菌、真菌などの菌類、ウイルスなどの微生物を称して菌という。
【０００２】
【従来の技術】
一般に細菌を殺すのは細菌が栄養を取り込みたんぱく質などを作って増える生物であり、抗生物質を投与すると細菌は栄養物といっしょに取り込みその毒性で死ぬことが知られており、抗生物質は細菌に取り込まれやすいように作られている。一方、ウイルスはたんぱく質の殻とその中に遺伝情報だけを持つ粒子であり、動物の細胞に寄生し細胞を壊しながら増え続けるため炎症を起こし病気になる。だが、ウイルスは抗生物質を取り取り込まないため効果はなく、強い薬でたたこうとすると細胞まで殺してしまう。ウイルスの感染症には予防を目的にしたワクチンが有効である。毒性を弱めたウイルスを注射して、ウイルスに対する免疫を作れば感染しにくくなる。従って細菌とウイルスでは明らかに死滅させるメカニズムが異なっている。
【０００３】
一方、クマザサ抽出成分は、抗菌性、抗腫瘍性対策に有効であることが判明している（特許文献１参照）。しかし、クマザサ抽出成分がこの細菌とウイルスの両方の防御に有効であることを発見した。このように、真菌、細菌などの菌類、ウイルスなどの広範囲な微生物の繁殖抑制に効果がある材料は他に知られていない。
【０００４】
クマザサ抽出成分は、シート上に塗布された場合、湿度などの環境によって、その抗菌性が変動することがある。そのため、クマザサ抽出成分をより安定的に抗菌性を維持させる必要が生じた。
【０００５】
【特許文献１】ＷＯ９９／６２４４４号パンフレット。
【０００６】
【発明が解決しようとする課題】
本発明は、簡便で、かつ、天然物由来のため、環境や生体に対する安全性の高い抗菌性及び抗ウイルス性材料およびこれを安定的に抗菌性及び抗ウイルス性を維持する抗菌性及び抗ウイルス性材料を提供することを目的とする。
【０００７】
【課題を解決するための手段】
本発明は、カプセル内にクマザサ抽出成分および吸水性ポリマーを含んでなるマイクロカプセルに関する。
【０００８】
また、本発明は、吸水性ポリマーが、２５℃で自重の１重量倍から１，０００重量倍の水を吸水するものである上記マイクロカプセルに関する。
【０００９】
また、本発明は、上記マイクロカプセルを含んでなる抗菌性及び抗ウイルス性材料に関する。
【００１０】
また、本発明は、上記マイクロカプセルを含んでなる抗菌性及び抗ウイルス性シートに関する。
【００１１】
また、本発明は、フィルタである上記抗菌性及び抗ウイルス性シートに関する。
【００１２】
また、本発明は、マスクである上記抗菌性及び抗ウイルス性シートに関する。
【００１３】
【発明の実施の形態】
本発明では、クマザサ抽出成分を吸水性ポリマーの存在下で保湿することにより、より安定的に抗菌性及び抗ウイルス性を維持させることができる。
【００１４】
本発明で使用されるクマザサ抽出成分とは、イネ科クマザサから抽出される「ササ配糖体」を主成分とする成分である。「ササ配糖体」は、キシロース、アラビノース等のペントース（五炭糖）、ガラクトース、グルコース等のヘキソース（六炭糖）を構造単糖とする。
クマザサ抽出成分は、クマザサを水、アルコールなどの抽出溶剤に浸漬等してクマザサ抽出液として得ることができる。また、市販品として入手もできる。クマザサ抽出液は適宜、水等で希釈して使用することができる。
【００１５】
本発明に使用するクマザサ抽出液は、例えば、クマザサの生葉または乾燥葉、好ましくは乾燥葉を、６０〜１３０℃の水で常圧または加圧抽出して得られるものが好ましい。
【００１６】
抽出方法は特に限定されないが、例えば特許３２１２２７８号公報に記載された方法を使用できる。
【００１７】
また、クマザサ抽出液は、スプレードライ、凍結乾燥、デキストリンなどの造形剤の添加等で一旦、粉状にすることができる。また、さらに、濾過、カラム精製、溶剤洗浄、溶剤抽出などの選別工程を経たものであってもよい。
【００１８】
本発明で使用できる吸水性ポリマーは、水に溶けることなく２５℃で自重の１重量倍から１，０００重量倍の水を吸水し、保持する能力を有する樹脂であることが望ましい。
【００１９】
具体的には、デンプン、セルロース、ポリアクリル酸、ポリビニルアルコール、ポリオキシエチレン等、これらの変性物、あるいは、これらを、架橋剤、自己架橋、放射線照射等によって網状化反応を行うことにより得られるポリマーをあげることができる。
【００２０】
さらに具体的には、例えば、ポリアクリル酸ナトリウム架橋体、アクリル酸ナトリウム−ビニルアルコール共重合体、アクリル酸メチル共重合体ケン化物、アクリル酸メチル−酢酸ビニル共重合体ケン化物、ポリアクリロニトリル系重合体ケン化物、澱粉−アクリロニトリルケン化物、澱粉−アクリロニトリルグラフト重合体、澱粉−アクリル酸グラフト重合体、澱粉−スチレンスルホン酸グラフト重合体、澱粉−ビニルスルホン酸グラフト重合体、澱粉−アクリルアミドグラフト重合体、ポリビニルアルコール架橋重合体、ヒドロキシエチルメタクリレートポリマー、ポリエチレングリコール・ジアクリレート架橋重合体、架橋ポリエチレンオキサイド、カルボキシメチルセルロース等が挙げられる。
【００２１】
吸水性ポリマーの添加量は、その保水能、抗菌性及び抗ウイルス性シートの使用環境に大きく影響し、適宜、選択される。
【００２２】
本発明の抗菌性及び抗ウイルス性材料は、少なくとも上記クマザサ抽出成分と上記吸水性ポリマーとを、内部に含むマイクロカプセルである。
【００２３】
本発明のクマザサ抽出成分は、抽出液のまま、あるいは、種々の溶剤や水に溶解または分散して用いることができる。さらに、必要に応じて、その他の抗菌性材料、種々の添加剤、例えば、保湿材、着色剤、粘度調整剤、乳化剤、分散剤、紫外線吸収剤、酸化防止剤、芳香剤、吸着剤などを添加してもよい。
【００２４】
その他の抗菌剤としては、銀系・銅系の無機系や有機物系の抗菌剤が挙げられる。
【００２５】
保湿材としては、一般に吸湿性のあるものであればよく、特に限定されない。樹脂系内に水酸基やカルボン酸基のようなものを有しているものが代表してあげられ、アクリル酸類、ポリエチレングリコール等のグリコール類、水系ウレタン樹脂、ポリビニルアルコール樹脂、ポリビニルピロリドン、ポリエチレンオキサイド、ポリエチレングリコール鎖を有するポリエステル樹脂、ポリエチレングリコール鎖を有するポリウレタン樹脂、吸水性アクリル樹脂等が挙げられる。
【００２６】
着色剤としては特に限定させないが、食用色素、クロロフィル等の食品添加物として認められている色素が望ましい。
【００２７】
粘度調整剤としては、アクリル樹脂、ポリ酢酸ビニルおよびその鹸化物、ポリエステル、ポリエーテルなど公知の樹脂やワックスが挙げられる。樹脂などの使用は、菌の増殖を助長する水や酸素や栄養源の外部からの供給を遮断する効果と、クマザサ抽出成分の基材からの流出を抑える効果が期待できる。
【００２８】
乳化剤、分散剤、紫外線吸収剤、酸化防止剤、芳香剤などは、特に限定されないが人体に問題がないか影響の少ないものが望ましい。
【００２９】
吸着剤としては、例えば活性炭の炭素系、シリカ、アルミナ、マグネシア、ムライト、モンモリロナイト、ベントナイト、カオリン、ゼオライト、スメクタイト、ハロイサイト、カオリナイト、ケイソウ土、酸性白土、酸化チタン等のセラミック系、などの無機多孔質が挙げられる。
【００３０】
マイクロカプセルは、最終的に中空な球の内部が水相であり、水相は、上記クマザサ抽出成分と上記吸水性ポリマーを含んでいる。クマザサ抽出成分および／または吸水性ポリマーは、マイクロカプセル壁生成時に予めマイクロカプセル内部に存在していてもよいし、クマザサ抽出成分および／または吸水性ポリマーが、カプセル壁生成後に外部より注入されてもよい。
【００３１】
クマザサ抽出成分は、従来使用されてきた濃度より高濃度で用いるのが好ましく、上記水相中に含まれるクマザサ抽出成分の固形量は、１〜５０重量％で用いることが好ましい。このような高濃度下において、様々な菌類ウイルス類に対して抗菌性及び抗ウイルス性が発揮され、例えば、大腸菌、黄色ブドウ球菌、緑膿菌、破傷風菌、クロストリジウム属ガス壊疸菌、カンジタ菌、白癬菌、ケカビ、クモノスカビ、アスペルギルス属菌、クリプトコッカス属菌、コクシジオイデス属菌、ヒストプラズマ属菌、
ヘルペスウイルス、コロナウイルスなどの菌またはウイルスに対する抗菌性及び抗ウイルス性を示すことが期待できる。
【００３２】
マイクロカプセル壁は、特に限定されるものではなく、無機物であっても、有機物であってもよい。有機物である場合、例えば、相分離法、液中乾燥法、界面重合法、ｉｎ  ｓｉｔｕ重合法など公知の重合反応で作ることができる。それぞれについて一例を後述する。
【００３３】
カプセル化時の乳化分散安定剤が必要な場合は、ポリビニルアルコール、ポリビニルピロリドン、ヒドロキシエチルセルロース、カルボキシメチルセルロース、セルロースガム、シリカ微粉末、ラウリル硫酸ナトリウム、オレイン酸ナトリウムなどの水溶性高分子化合物、金属酸化物、界面活性剤などである。これらの乳化分散安定剤は、粒子の微小化および粒子径の均一化の作用を与える。
【００３４】
混合撹拌は、高速攪拌機、超音波分散機などで行うことが出来る。高速攪拌機としては、ホモミキサー、ホモジナイザー、コロイドミル、ホモディスパーなどが使用でき、数千回転以上の撹拌を行う。
【００３５】
重合反応は、熱水温度でも進行するが、冷却することも差し支えない。重合反応後に、高温で処理した後、放冷または急冷してカプセル化を終了することができる。
【００３６】
カプセル化が終了した後、必要に応じて、残留している壁の原料、分散安定剤などの洗浄を行ってもよい。洗浄は、水洗、温水洗などを３〜４回のデカンテーションあるいは遠心分離などによって行うことができる。
【００３７】
１．相分離法
クマザサ抽出成分と吸水性ポリマーを含む水溶液を、オリーブオイルなどの油の中で乳化させる（Ｗ／Ｏ）。そこに５％ゼラチン水溶液を加え乾燥させる（Ｗ／Ｏ／Ｗ）。マイクロカプセル内部に、オリーブオイルの中に分散したクマザサ抽出成分と吸水性ポリマーの水相があり、カプセル壁は、ゼラチンである。
【００３８】
２．液中乾燥法
Ａ．ポリスチレン（ジクロロメタン溶液）樹脂溶液中にクマザサ抽出成分と吸水性ポリマーを含む水溶液と界面活性剤（エマルゲン９１１）を入れホモミキサーで乳化する（１次分散液Ｗ／Ｏ）。
Ｂ．界面活性剤水溶液の中にＡを入れ（Ｗ／Ｏ／Ｗ）、ゆっくり撹拌しながらジクロロメタンを蒸発させる。ポリスチレンマイクロカプセルが得られる。
【００３９】
３．界面重合法
６．７５％の１，６ヘキサメチレンジアミン、２％メチルセルロース、クマザサ抽出成分と吸水性ポリマーを含む水溶液を界面活性剤で（ＨＬＢ５．３、シクロヘキサン：クロロホルム４：１溶液）分散する（Ｗ／Ｏ）。撹拌下、ポリイソシアネート化合物と接触させるとマイクロカプセルとなって沈澱してくるので上澄み液を捨てクロロホルムで洗浄する。
【００４０】
界面重合法は、界面活性剤の存在下または非存在下で、乳化反応を行い、乳化液の界面で親水性化合物と親油性化合物との間で重合反応させて壁を作る。親水性化合物と親油性化合物との組み合わせについては、ポリシソシアネート化合物と、ポリアミン化合物、ポリヒドロキシ化合物もしくはポリチオール化合物との組み合わせでポリウレタンウレアカプセル、
ポリアミン化合物とポリカルボン酸ハロゲン化物の組み合わせでポリナイロンカプセルができる。
【００４１】
ポリイソシアネート化合物としては、例えば、フェニレンジイソシアネート、トリレンジイソシアネート、ジフェニルメタンジイソシアネート、ナフタレンジイソシアネート、ジメトキシビフェニルジイソシアネート、ジメチルジフェニルメタンジイソシアネート、キシリレンジイソシアネート、ジフェニルプロパンジイソシアネート、トリメチレンジイソシアネート、ヘキサメチレンジイソシアネート、プロピレンジイソシアネート、ブチレンジイソシアネート、エチリジンジイソシアネート、シクロヘキシレンジイソシアネート、トルイレンジイソシアネート、トリフェニルメタントリイソシアネート、ポリメチレンポリフェニルイソシアネート、ジメチルジフェニルメタンテトライソシアネートなどのポリイソシアネート類、
ポリイソシアネートのプレポリマーなどが挙げられる。これらは２種以上用いてもよい。
【００４２】
ポリアミン化合物としては、エチレンジアミン、テトラメチレンジアミン、ペンタメチレンジアミン、ヘキサメチレンジアミン、フェニレンジアミン、２−ヒドロキシトリメチレンジアミン、ジエチレントリアミン、トリエチレンテトラミン、ジエチルアミノプロピルアミン、テトラエチレンペンタンなどのポリアミン類、
ピペラジン、メチルピペラジン、ジメチルピペラジンなどのピペラジン類が挙げられる。
【００４３】
ポリヒドロキシ化合物としては、エチレングリコール、カテコール、レゾルシノール、ハイドロキノン、ジヒドロキシメチルベンゼン、ジヒドロキシエチルベンゼン、ナフタレンジオールなどが挙げられる。
【００４４】
ジカルボン酸ハロゲン化物としては、アジピン酸ジクロリド、セバシン酸ジクロリド、コハク酸ジクロリドなどが挙げられる。
【００４５】
４．ｉｎ  ｓｉｔｕ重合法
スチレン／ジビニルベンゼン／界面活性剤（ドデシルベンゼンスルホン酸）／過酸化物（例えばＢＰＯ）液中にクマザサ抽出成分と吸水性ポリマーを含む水溶液を入れ乳化する（Ｗ／Ｏ）。さらにポリビニルアルコール水溶液中に入れ撹拌する（Ｗ／Ｏ／Ｗ）。その後、撹拌下チッソ置換をし７５℃で重合し１〜２００μｍのポリスチレンマイクロカプセルが得られる。
【００４６】
本発明の抗菌性及び抗ウイルス性シートは、紙、プラスチック、金属などの板状またはシート状の基材に常法にて塗工される。本発明の抗菌シートは、吸水性ポリマーを含有しているため、クマザサ抽出成分を保湿する効果が大きく、特に、乾燥しやすい場所での使用でも、安定し、持続した抗菌性を発揮できる。
【００４７】
抗菌用シートの用途としては、
空気清浄機、クーラー、掃除機、換気扇、マスクなどのフィルタ、
カーペット、床板、壁板、壁紙などの室内建装材、
機器、家具や雑貨などの保護シート、保護カバー、保護板、
衣服、肌あて、寝具、包帯、ハンカチ、ペナント、クロスなどの日用布製品、
包装紙、ノート、メモ書きなどの日用紙製品などが挙げられる。
特に、乾燥しやすい用途においても、本発明の抗菌性材料は使用できる。寝室や病院などの比較的菌の繁殖しやすい場所に設置される壁紙や各種カバー類などに好適に用いることができる。
【００４８】
本発明の抗菌性及び抗ウイルス性フィルタは、通常、不織布や布、紙、多孔質プラスチックのような透気性を有する基材に、本発明のクマザサ抽出成分と無機多孔質（必要に応じて添加剤を含む）を混合した塗布液を、塗布・含浸させたものであるが、クマザサ抽出成分を先に塗布・含浸させてから無機多孔質を積層させても構わないし、先に無機多孔質を先に塗布、後からクマザサ抽出成分を塗布・含浸させても構わない。
【００４９】
ここで使用する不織布としては、ポリエステル系、レーヨン系、ビニロン系、ポリプロピレン系、ナイロン系、アクリル系、アラミド系、等の布状、紙状、綿状の形態であり、スパンボンド法等につくられるものである。
【００５０】
本発明の抗菌性材料は、刷毛、浸漬、ローラ、スプレー、注入、塗工機など種々の塗布方法により、基材に塗布することが可能である。塗工方法としては、ディップコート、コンマコート、グラビアコート、カーテンコート、ダイコート、リップコート、マイクログラビアコート、スロットダイコート、リバースコート、キスコート等が挙げられる。クマザサ抽出成分に混合せずに別に無機多孔質を塗布する場合は、粉体噴霧のような方法を用いる事も可能である。
【００５１】
塗布量は、クマザサ抽出成分の固形分で、基材１ｍ２あたりに０．１〜１５０ｇ塗布するのがよい。特に５〜１００ｇが望ましい。この塗布量が多い場合は、その抗菌性及び抗ウイルス性効果が高くなるが、あまり経済的ではない。塗布量が少なすぎると抗菌性及び抗ウイルス性効果が小さくなる。
【００５２】
マスクとして使用する場合、通常の使用形態が本発明にそのまま適用でき、例えば、本発明の抗菌性及び抗ウイルス性材料を塗布した不織布または布、紙、多孔質プラスチック等からなる抗菌性及び抗ウイルス性フィルタ単独でマスクと口の間に挟み用いる方法、ポケットのあるマスクでそのポケットにこの抗菌性及び抗ウイルス性フィルタを入れマスクにする方法、抗菌性及び抗ウイルス性フィルタの片側に粘着剤をつけてマスクに貼合する方法（内側貼合・外側貼合）、等があり、マスクもさらに、その他の不織布、布、網、シート、ガーゼなどと合わせて積層構造としたものであってもよい。
【００５３】
【実施例】
例中、部は、重量部を表す。
＜クマザサエキスの製造＞
北海道天塩山系で９月に採取されたクマザサの乾燥葉を、加圧熱水タンクに入れ１２５℃１０分間処理し、冷却水で熱水を８０℃まで冷却し、エキスと含水固形分をスクリュープレスで分離して、含水率を約５０重量％とした。次に、約５０重量％含水固形分をオートクレーブに入れ、１８０℃で１０分間、飽和水蒸気による加圧熱水処理を行った。処理した含水固形分を、再度加圧熱水抽出タンクに入れて１１０℃で５分間処理してエキスを抽出させた。第１回目のエキスと第２回目のエキスを合わせ、珪藻土濾過し、固形分５０重量％となるまで減圧濃縮し、１１０〜１３０℃の流動殺菌処理してクマザサ抽出成分を得た。
【００５４】
実施例１（カプセル１）
微粉砕した澱粉−アクリロニトリルケン化物６０部に、上記クマザサ抽出成分３０％２７０部含有溶液を含浸させた後、ヘキサメチレンジイソシアネート７０部とともによく撹拌混合し、ウルトラホモミキサーにて高速乳化した４５℃の２％のポリビニルアルコール水溶液２リットル中に投入し、２分間乳化した。乳化後、ジエチレントリアミン１０％１８０部を滴下し、ヘキサメチレンジイソシアネートとジエチレントリアミンを反応させ、クマザサ抽出液含浸の吸水ポリマー性粒子をカプセル化した。
【００５５】
実施例２（カプセル２）
微粉砕したカルボキシルメチルセルロース吸水性ポリマー６０部に、上記クマザサ抽出成分５０％７０部含有溶液を含浸させた後、ヘキサメチレンジアミンの炭酸ナトリウム溶液（ヘキサメチレンジアミン６部、炭酸ナトリウム１０部を水１５０部に溶解したもの）と混合した。四塩化炭素２リットルに、前記クマザサ抽出成分含浸の吸水性ポリマーとヘキサメチレンジアミンとの混合物を加え、コロイドミル（日本精機（株）製卓上コロイドミル）にて１００００ｒｐｍの乳化を行った後、セバシン酸ジクロリド２０部を溶解した四塩化炭素溶液を滴下し、吸水性ポリマー粒子表面でのヘキサメチレンジアミンとセバシン酸ジクロリドとの縮合反応させ、クマザサ抽出液含浸の吸水性ポリマー粒子をカプセル化した。
【００５６】
参考例１（カプセル３）
澱粉−アクリロニトリルケン化物を用いず、あとは、実施例１と同様に操作を行ってクマザサ抽出成分を含むカプセルを作成した。
【００５７】
実施例３
前述のマイクロカプセル（カプセル１〜３）を、綿１００％で目付６０ｇ／ｍ２の不織布に、１００ｇ／ドライの塗布量で塗布し、抗菌性フィルタを得た。塗布についてはコンマコーターを用いた。得られた抗菌性フィルタを直径約２ｃｍの円形に切り、試験片としてシャーレに入れた。このシャーレのふたを閉め３５℃、相対湿度１０％で１週間保存乾燥した。
【００５８】
＜抗菌性試験＞
保存乾燥した上記試験片のクマザサ抽出液を塗布した側に、黄色ぶどう球菌（Ｓｔａｐｈｙｌｏｃｏｃｃｕｓ  ａｕｒｅｕｓ  ＩＦＯ１２７３２）の菌数が約３００，０００個／ｍｌである菌培養液０．１ｍｌを滴下した。シャーレのふたを閉め３５℃、相対湿度９０％で１９時間を保存した。試験片を滅菌生理食塩水１．９ｍｌで洗い出し、回収液とした。この回収液を混釈平板培養法により普通寒天培地で３５℃、２４時間培養して生菌数を測定したところ、カプセル１およびカプセル２のシートでは、菌は検出されなかった。カプセル３のシートでは、約５０個／ｍｌであり、抗菌性が低下していた。
【００５９】
＜抗ウイルス性試験＞
平底マイクロプレートに、予めトリプシン消化により調製したＨｅＬａ細胞懸濁液およびＲＳ（Ｒｅｓｐｉｒａｔｏｒｙ  Ｓｙｎｃｙｔｉａｌ）ウイルスＬｏｎｇ株を含む維持培地（２％牛血清アルブミンを含むイーグルＭＥＭ培地）に、保存乾燥した上記試験片のクマザサ抽出液を塗布した側を接触させ、室温で５分間遠心（７００×ｇ）操作を行なった後、３５℃の炭酸ガスインキュベーター中で５日間培養した。培養終了後に試験片などを取り除き、ＭＴＴ法（ＭＴＴ：３−（４，５−ジメチルチアゾール−２−イル）−２，５−ジフェニルテトラゾリウム  ブロマイド）を実施し、生細胞の割合を比色定量し、ＲＳウイルス感染による細胞破壊の抑制作用を評価した。
【００６０】
生細胞の割合は、カプセル処理がなくシートのみの場合は、ほぼ０％であったのに対し、カプセル１およびカプセル２のものは９０％以上、カプセル３のものは、約８５％で、本発明のマイクロカプセルの方が優れていた。
【００６１】
【発明の効果】
本発明により、環境や生体に対する安全性の高い抗菌性材料およびこれを用いた抗菌性シート、フィルタ、マスクを提供することができた。